(57)【特許請求の範囲】
【請求項１】
単糸断面形状が丸断面である繊維を用いて製織され、下記式：
（（経密度）＋（緯密度））×√（繊維繊度）
で表されるカバーファクターが２２５０以上２５００以下であり、かつ、嵩密度が７５０ｋｇ／ｍ3以上９００ｋｇ／ｍ3以下であることを特徴とするノンコートエアバッグ基布。
【請求項２】
引裂き強力が１５０Ｎ以上３００Ｎ未満である、請求項１に記載のノンコートエアバッグ基布。
【請求項３】
前記繊維表面に糸重量に対してアルキルリン酸エステル塩が０．０５重量ｐｐｍ以上３重量ｐｐｍ未満存在する、請求項１または２に記載のノンコートエアバッグ基布。
【請求項４】
前記繊維表面に糸重量に対してアルキル硫酸塩が１重量ｐｐｍ以上１２重量ｐｐｍ未満存在する、請求項１〜３のいずれか一項に記載のノンコートエアバッグ基布。
【請求項５】
前記基布の動的通気量が４００ｍｍ／ｓ以下である、請求項１〜４のいずれか一項に記載のノンコートエアバッグ基布。
【請求項６】
１００℃における縫目目開き量が１２ｍｍ以下である、請求項１〜５のいずれか一項に記載のノンコートエアバッグ基布。
【請求項７】
前記繊維の単糸繊度が２ｄｔｅｘ以上７ｄｔｅｘ以下である、請求項１〜６のいずれか一項に記載のノンコートエアバッグ基布。
【請求項８】
前記基布を構成する繊維がポリアミド６６である、請求項１〜７のいずれか一項に記載のノンコートエアバッグ基布。
【請求項９】
製織後１Ｎ／ｃｍ以上の張力下で湿潤処理されている、請求項１〜８のいずれか一項に記載のノンコートエアバッグ基布。
【請求項１０】
請求項１〜９のいずれか一項に記載のノンコートエアバッグ基布を用いて製造されたノンコートエアバッグ。
【発明の詳細な説明】
【技術分野】
【０００１】
本発明はエアバッグ用織物に関する。より詳しくは高温下での気密性の高いエアバッグ用織物に関する。
【背景技術】
【０００２】
エアバッグは事故時の衝突の衝撃や、車内装備品と人体の接触を軽減するものである。エアバッグは、いち早く大きく展開し、破れることなく人体を受け止め、クッション効果を必要とされるため、気密性が求められている。詳しくは膨張部と非膨張部の境界部分の気密性がバッグ全体の気密性に影響を与えるが、特にインフレータ作動時の高温ガスが存在する環境下での前述した部分の気密性は特に重要である。基布の気密性向上は、下記特許文献１及び特許文献２に開示されている。特許文献１は繊維間の相互拘束力を向上させることによって糸の動きを抑制する方法である。しかしながら当該文献には高温時における目開きは記載がない。また、単に繊維間の拘束力向上のみでは、高密度織物になった場合、過剰に繊維の動きが抑制されてしまい、引裂き強力が低下する場合がある。特許文献２には、扁平な単糸で構成されたマルチフィラメントを用いて製織した後、０．０８ｃＮ／ｄｔｅｘ以下の経糸張力で収縮処理することが開示されている。しかしながら、扁平糸を引き揃え偏平軸方向を揃えて並べた織構造は引裂き物性などが低減してしまうことがあるし、高温時における目開きについては記載がない。
【先行技術文献】
【特許文献】
【０００３】
【特許文献１】特開２０１２−５２２８０号公報
【特許文献２】特開２００５−１０５４４５号公報
【発明の概要】
【発明が解決しようとする課題】
【０００４】
本発明の目的はエアバッグ用の袋体としたときの膨張部と非膨張部の境界部分の高温時の目開きが抑制されつつも、常温時の織物の柔軟性を改善し、特に高密度における引裂き強力を改善した織物を提供することである。
【課題を解決するための手段】
【０００５】
本発明者は、織物としたときの嵩密度を調整することで、高密度織物において袋体の膨張部と非膨張部の境界部分の高温時目開きが抑制され、かつ、引裂き強力の高い織物が得られることを見出し、発明に至った。
すなわち、本発明は以下のとおりである。【０００６】
（１）単糸断面形状が丸断面である繊維を用いて製織され、下記式：
（（経密度）＋（緯密度））×√（繊維繊度）
で表されるカバーファクターが２２５０以上２５００以下であり、かつ、嵩密度が７５０ｋｇ／ｍ3以上９００ｋｇ／ｍ3以下であることを特徴とするノンコートエアバッグ基布。
（２）引裂き強力が１５０Ｎ以上３００Ｎ未満である、上記（１）に記載のノンコートエアバッグ基布。
（３）前記繊維表面に糸重量に対してアルキルリン酸エステル塩が０．０５重量ｐｐｍ以上３重量ｐｐｍ未満存在する、上記（１）または（２）に記載のノンコートエアバッグ基布。
（４）前記繊維表面に糸重量に対してアルキル硫酸塩が１重量ｐｐｍ以上１２重量ｐｐｍ未満存在する、上記（１）〜（３）のいずれかに記載のノンコートエアバッグ基布。
（５）前記基布の動的通気量が４００ｍｍ／ｓ以下である、上記（１）〜（４）のいずれかに記載のノンコートエアバッグ基布。
（６）１００℃における縫目目開き量が１２ｍｍ以下である、上記（１）〜（５）のいずれかに記載のノンコートエアバッグ基布。
（７）前記繊維の単糸繊度が２ｄｔｅｘ以上７ｄｔｅｘ以下である、上記（１）〜（６）のいずれかに記載のノンコートエアバッグ基布。
（８）前記基布を構成する繊維がポリアミド６６である、上記（１）〜（７）のいずれかに記載のノンコートエアバッグ基布。
（９）製織後１Ｎ／ｃｍ以上の張力下で湿潤処理されている、上記（１）〜（８）のいずれかに記載のノンコートエアバッグ基布。
（１０）上記（１）〜（９）のいずれかに記載のノンコートエアバッグ基布を用いて製造されたノンコートエアバッグ。
【発明の効果】
【０００７】
本発明の基布は、特定の嵩密度を有する高密度織物であることにより、エアバッグとしたときの膨張部と非膨張部の境界部分の目開きが抑制され、エアバッグの高気密性を実現しつつ、高密度織物の欠点である柔軟性が改善され、引裂き強力も向上している。とりわけ、高出力で高温のガスを用いるエアバッグ装置に適している。
【発明を実施するための形態】
【０００８】
以下、本発明について詳細に説明する。
本発明の基布の織密度は、カバーファクターが２２５０以上２５００以下を満足する範囲であることが必要である。カバーファクターが２３００以上２５００未満であればより好ましく、２３５０以上２４５０未満が最も好ましい。２２５０以上であれば、エアバッグとしたときの膨張部と非膨張部の境界部分の目開きが大きくなって、通常圧の気密性が損なわれることがない。２５００以下ならば、柔軟性が損なわれることがない。基布の嵩密度は７００ｋｇ／ｍ3以上９００ｋｇ／ｍ3以下が必要である。７５０ｋｇ／ｍ3以上９００ｋｇ／ｍ3未満であればより好ましく、７５０ｋｇ／ｍ3以上８５０ｋｇ／ｍ3未満であればさらに好ましく、７８０ｋｇ／ｍ3以上８３０ｋｇ／ｍ3が最も好ましい。７００ｋｇ／ｍ3以上であれば、バッグとしたときの膨張部と非膨張部の境界部分の目開きが大きくならず、高圧の気密性が損なわれることがない。また、９００ｋｇ／ｍ3以下の場合は柔軟性が損なわれず、収納性も小さく維持される。カバーファクターと嵩密度を上記の範囲にするには、例えば、経糸の密度を５０本／ｉｎｃｈ以上に設定し、また緯糸も同じ密度の設定を行ない、製織時の経糸の張力を０．３ｃＮ／ｄｔｅｘ以上の張力で製織し、その後にセット工程を行なうことによって可能である。セット時には基布を弛めずに処理することが重要で、その時の張力は１Ｎ／ｃｍ以上である。すなわち、カバーファクターを大きくし、かつ、嵩密度を大きくし、３次元的に目の詰まった織物構造とするための加工条件を採用することが重要である。
【０００９】
本発明の基布の動的通気量は４００ｍｍ／ｓ以下が好ましい。より好ましくは３００ｍｍ／ｓ以下で、最も好ましくは２００ｍｍ／ｓ以下である。４００ｍｍ／ｓ以下では柔軟性と気密性を両立できる。なお、動的通気量の測定方法は後述する。
本発明の基布の１００℃における縫目目開きは、１２ｍｍ以下である。好ましくは１０ｍｍ以下であり。８ｍｍ以下であれば最も好ましい。１２ｍｍ以下であればバッグとしたときの気密性を大きく損なうことなく、展開が可能である。なお、縫目目開きの測定方法は後述する。
本発明の基布は、引裂き強力が１５０Ｎ以上３００Ｎ未満であることが好ましい。より好ましくは１８０Ｎ以上で２００Ｎ以上であれば最も好ましい。１５０Ｎ以上では目ずれ抑制に有利に働く。また３００Ｎ未満の基布であれば繊維の自由度が大きく柔軟な基布となり、収納性に有利になる。ここでの引裂き強力はＩＳＯ１３９３７−２に規定されているシングルタング法である。
【００１０】
本発明の基布を構成する繊維の表面には、アルキルリン酸エステル塩が０．０５重量ｐｐｍ以上３．０重量ｐｐｍ未満、および、アルキル硫酸塩が１重量ｐｐｍ以上１２重量ｐｐｍ未満存在することが好ましい。さらに好ましくは、アルキルリン酸エステル塩が０．１重量ｐｐｍ以上２．０重量ｐｐｍ未満、および、アルキル硫酸塩が２重量ｐｐｍ以上８重量ｐｐｍ未満存在、最も好ましくはアルキルリン酸エステル塩が０．１重量ｐｐｍ以上１．０重量ｐｐｍ未満、および、アルキル硫酸塩が２重量ｐｐｍ以上５重量ｐｐｍ未満とすることである。
【００１１】
アルキルリン酸エステル塩が０．０５重量ｐｐｍ以上であれば繊維間の静摩擦が大きくなりすぎず、引裂き強力の維持向上に有利である。また、３．０重量ｐｐｍ未満では、バッグとした際の膨張部と非膨張部の境界部目開きを増大させずに有利である。一方、アルキル硫酸塩が１重量ｐｐｍ以上であると繊維間の静摩擦が大きくなりすぎず、引裂き強力の維持向上に有利である。１２重量ｐｐｍ未満では、バッグとした際の膨張部と非膨張部の境界部目開きを増大させずに有利である。
アルキルリン酸エステル塩とアルキル硫酸塩は、いずれかが上述の適量存在することが好ましい。しかし、両者がともに存在することが好ましく、より少量の存在量でより効果的である。
アルキルリン酸塩のアルキル部は炭素数が８以上１８以下であることが好ましく、側鎖を有していてもよく、またエチレンオキサイド鎖を含んでも良い。塩としては、ナトリウム塩、カルシウム塩、３級アミン塩が好ましい。アルキル硫酸塩のアルキル部は炭素数が８〜１８であることが好ましく、側鎖を有していてもよく、またエチレンオキサイド鎖を含んでも良い。塩としてはナトリウム塩、カルシウム塩が好ましい。
【００１２】
本発明の基布に使用するアルキルリン酸塩及びアルキル硫酸塩の付与方法は特に限定されないが、好ましくは繊維表面に塗布する方法で繊維表面にのみ存在させることが、使用量も少なく効果的である。さらに、繊維表面への塗布の方法としては、紡糸段階及び整経準備段階にて実施する方法が採用でき、紡糸油剤とともに当該成分を付与するのが一般的である。紡糸油剤成分は特に限定されないが、例えば、平滑剤には２価の有機酸と１価のアルコールとのエステル、１価の有機酸と多価のアルコールとのエステルで有機酸やアルコールにはエチレンオキサイドブロックが含まれるものを含み、水分散で使用する場合は、これに硬化ひまし油もしくはその誘導体と１価もしくは多価のアルコールとのエステルでエチレンオキサイドもしくはプロピレンオキサイドを含むものや、エチレンオキサイドもしくはプロピレンオキサイドのアルキルエーテルが一般的に使用できる。
また、塗布する液体の形態としては、炭化水素等の有機溶媒や水への分散液もしくは溶液の形態が可能であるが、好ましくは溶媒に水を利用したものが経済的、安全性にも有効である。なお、繊維表面とは、基布を構成する繊維の単糸表面を指す。
【００１３】
本発明の基布に使用する繊維の単糸繊度は２ｄｔｅｘ以上７ｄｔｅｘ以下が好ましい。より好ましくは３ｄｔｅｘ以上７ｄｔｅｘ未満であり、最も好ましいのは３ｄｔｅｘ以上６ｄｔｅｘ未満である。２ｄｔｅｘ以上では気密性が良く、バッグ展開時における目開き抑制に有利である。７ｄｔｅｘ以下であれば、製織等の加工時の単糸ダメージを受けにくく、品質の良い基布を得るのに有利である。
本発明の基布に使用する繊維は、その構成する単糸断面は丸断面が好ましい。丸断面であれば、基布に応力がかかる場合において、均等に応力がかかる為に、引裂き、引張強力の高い基布を得ることができる。ここでの丸断面とはアスペクト比が１．０以上１．１未満の事を言い、アスペクト比の長軸の定義はその断面の最大径、短軸の定義は最小径を示す。
本発明の基布に使用する繊維素材は、熱可塑性繊維が好ましく、特にポリエステル、ポリアミド６６繊維が繊維物性、取扱い性にて最も好適に使用できる。
【００１４】
本発明の基布の製造において、製織後に湿潤処理を行うことが好ましい。湿潤処理は張力下で行うことが好ましく、この時の張力は１Ｎ／ｃｍ以上が好ましい。より好ましくは１．５Ｎ／ｃｍ以上で、２Ｎ／ｃｍ以上であれば最も好ましい。１Ｎ／ｃｍ以上であれば湿潤処理の熱水中もしくは乾燥時の基布の収縮による厚みの増加を抑え、３次元的に目の詰まった織構造が得られる。そのため、高圧下での気密性が良好に維持できる。あまり大きすぎると均一な収縮が損なわれる場合があり、基布のしわ発生や、織密度のバラつきが大きくなる場合があるから、４Ｎ／ｃｍ以下が好ましい。ここで述べる湿潤処理とは製織後の精練処理もしくは水及び／又は熱水のみの浸漬処理で、その後の乾燥処理までを含んだ処理を言い、途中にテンター処理を実施しても良い。さらに、製織後の湿潤状態の基布の乾燥のみの処理も本発明で言う湿潤処理に含まれる。また、基布を湿潤する工程では、アルカリを使用しないことが基布表面の油剤の過剰な脱落を起こさず好適である。
【実施例】
【００１５】
次に、実施例および比較例によって本発明をさらに詳細に説明するが、本発明はこれらの実施例のみに限定されるものではない。本発明における各種測定方法および評価方法は以下の通りである。
（１）製織性は、豊田自動織機社製ＬＷＴ７１０を用い、２．３ｍ幅、織機回転数６００ｒｐｍまたは５００ｒｐｍで試織を行い、下記基準で評価した。
停台が５回／日以上：×
停台が３〜４回／日：△
停台が２回／日未満：○【００１６】
（２）基布の硬さは、ＡＳＴＭ−Ｄ４０３２に従って測定した。
（３）基布の引裂き強力はＩＳＯ１３９３７−２に従って測定した。
（４）基布の動的通気量はＡＳＴＭ−Ｄ６４７６に従ってＴＥＸＴＥＳＴ社製ＦＸ３３５０通気量試験機を用いて測定し、テストヘッドが４００ｃｃ、ピーク圧力が９５〜１０５ｋＰａになるようにして、５０ｋＰａ時の通気量を求めた。
（５）基布の嵩密度は１０ｃｍ2の基布重量及び厚み（ＩＳＯ−５０８４  試験圧１ｋＰａ）を測定し、その重さと体積によって算出した。【００１７】
（６）室温の縫目目開き量はサンプル織物より縦３８ｃｍ×横１５ｃｍの布２枚を切り出し、互いに向き合わせて長辺の端より１ｃｍの部分を残し１３５０ｄｔｅｘの撚糸からなる縫い糸にて５０針／ｄｍの本縫で縫合し、糸両端を結ぶ。これを織物の経方向どうしの合わせおよび緯方向どうしの合わせの縫合で試料を作成した。その後、Ａ＆Ｄ社製テンシロンにおいて１００ｍｍ／ｍｉｎの速度にて１５００Ｎの荷重をかけた時の縫目の開き長さを定規にて測定した。
（７）１００℃における縫目開き量は、室温の縫目開き量測定と同じ試料を作成し、１００℃に設定した専用恒温槽の中１分間保持後、上記（５）と同様に１５００Ｎの荷重をかけた時の縫目目開き長さを定規にて測定した。【００１８】
（８）残油量は、基布１５ｇを採取し、シクロヘキサンを溶媒としてソックスレー抽出を行った。次に抽出した溶媒を加熱揮発させ、その残渣重量を精密天秤にて測定し残渣量を求めた。この重量を試料重量で割った値を残油量とした。
（９）繊維表面のアルキルリン酸エステル塩の付着量はＩＣＰによってリン濃度より求めた。
（１０）繊維表面のアルキル硫酸塩の付着量はイオンクロマトグラフによって硫酸根の量より求めた。
（１１）外観は、仕上がった基布を目視判定し、特に問題ない場合を○、外観で異常を発見した場合はその現象を記した。
（１２）総合判定は縫目目開き量を主体にして、柔軟性（硬さ）および気密性（動的通気量）も考慮して判定し、極めて良好を○、良好を△、不良を×とした。【００１９】
［実施例１］
ポリアミド６６樹脂を３００℃において溶融紡糸し、冷却しながらエステル系平滑剤６０重量％及び非イオン型界面活性剤４０重量％の紡糸油剤にアルキル（Ｃ１２〜１６）リン酸アミン塩０．３重量％及びアルキル（Ｃ１２〜１６）硫酸ナトリウム塩４重量％を含んだ紡糸油剤を糸重量に対し０．８重量％付与し、その後２００℃の熱延伸ロールにて４．９倍に延伸した後、圧縮空気にて交絡を付与することにより、繊度４７０ｄｔｅｘ、単糸数１３６本の原糸を得た。原糸強度は８．６ｃＮ／ｄｔｅｘ、破断伸び率は２０．０％であった。これを用い、糊付けすることなく豊田自動織機社製ＬＷＴ７１０にて、経糸設定密度５１本／ｉｎｃｈ、緯糸設定密度５２本／ｉｎｃｈ、反幅２３０ｃｍ、経糸張力０．３２ｃＮ／ｄｔｅｘ、織機回転数６００ｒｐｍで平織製織を行った。両耳部分はそれぞれ絡み糸として３３ｄｔｅｘナイロン６６モノフィラメント２本を使用した。また、増し糸として絡み糸の内側に３３ｄｔｅｘナイロン６６モノフィラメント８本を平織で織り込み幅２ｍの原料反を得た。その後、８０℃の湯浴に４００Ｎの張力下で１８０ｓｅｃ間処理し、加熱ドラムにて１１０℃で４０ｓｅｃ間乾燥を行い、目的の織密度が経緯共に５５本／ｉｎｃｈの織物を得た。この織物の残油量を計測した結果、基布重量に対し０．１重量％であった。得られた基布について、各種特性測定および評価を行ない、それらの結果を表１に記載した。また、上記製織時の製織性評価も表１に記載した。【００２０】
［実施例２］
実施例１記載のナイロン６６繊維を用い、経糸張力を０．２６ｃＮ／ｄｔｅｘとした以外は実施例１と同様にして原料反を得た。これを実施例１と同様な加工を行い。目的の織物を得た。この織物の残油量を測定した結果、基布重量に対し、０．１重量％であった。得られた基布について各種特性測定及び評価を行い、それらの結果と製織性評価を表１に記載した。【００２１】
［実施例３］
実施例１記載のナイロン６６繊維を用い、経糸張力を０．３５ｃＮ／ｄｔｅｘとした以外は実施例１と同様にして原料反を得た。これを実施例１と同様な加工を行い。目的の織物を得た。この織物の残油量を測定した結果、基布重量に対し、０．１１重量％であった。得られた基布について各種特性測定及び評価を行い、それらの結果と製織性評価を表１に記載した。【００２２】
［実施例４］
実施例１に記載のナイロン６６繊維を用い、経糸設定密度５３本／ｉｎｃｈ、緯糸設定密度５３本／ｉｎｃｈ、反幅２３０ｃｍ、経糸張力０．３２ｃＮ／ｄｔｅｘ、織機回転数５００ｒｐｍで平織製織を行った。両耳部分は実施例１と同様にして原料反を得た。その後８０℃の湯浴に４００Ｎの張力下で１８０ｓｅｃ間処理し、加熱ドラムにて１１０℃で４０ｓｅｃ間乾燥を行い、目的の織密度が経緯共に５７本／ｉｎｃｈの織物を得た。この織物の残油量を計測した結果、基布重量に対し０．１２重量％であった。得られた基布について、各種特性測定および評価を行ない、それらの結果を表１に記載した。また、上記製織時の製織性評価も表１に記載した。【００２３】
［実施例５］
実施例１に記載のナイロン６６繊維を用い、経糸設定密度４９本／ｉｎｃｈ、緯糸設定密度５０本／ｉｎｃｈ、反幅２３０ｃｍ、経糸張力０．３２ｃＮ／ｄｔｅｘ、織機回転数６００ｒｐｍで平織製織を行った。両耳部分は実施例１と同様にして原料反を得た。その後８０℃の湯浴に４００Ｎの張力下で１８０ｓｅｃ間処理し、加熱ドラムにて１１０℃で４０ｓｅｃ間乾燥を行い、目的の織密度が経緯共に５３本／ｉｎｃｈの織物を得た。この織物の残油量を計測した結果、基布重量に対し０．０９重量％であった。得られた基布について、各種特性測定および評価を行ない、それらの結果を表１に記載した。また、上記製織時の製織性評価も表１に記載した。【００２４】
［実施例６］
ポリアミド６６樹脂を３００℃において溶融紡糸し、冷却しながらアルキル（Ｃ１２〜１６）リン酸アミン塩０．３重量％及びアルキル（Ｃ１２〜１６）硫酸ナトリウム塩４重量％を含んだ紡糸油剤を糸重量に対し０．８重量％付与し、その後２００℃の熱延伸ロールにて４．７倍に延伸した後、圧縮空気にて交絡を付与することにより、繊度４７０ｄｔｅｘ、単糸数２１６本の原糸を得た。原糸強度は８．７ｃＮ／ｄｔｅｘ、破断伸び率は１９．５％であった。この原糸を用いて実施例１と同様な製織を行った結果、残油率は基布重量に対し０．１重量％であった。得られた基布について、各種特性測定および評価を行ない、それらの結果を表１に記載した。また、上記製織時の製織性評価も表１に記載した。【００２５】
［実施例７］
ポリアミド６６樹脂を３００℃において溶融紡糸し、冷却しながらアルキル（Ｃ１２〜１６）リン酸アミン塩０．３重量％及びアルキル（Ｃ１２〜１６）硫酸ナトリウム塩４重量％を含んだ紡糸油剤を糸重量に対し０．８重量％付与し、その後２００℃の熱延伸ロールにて４．８倍に延伸した後、圧縮空気にて交絡を付与することにより、繊度４７０ｄｔｅｘ、単糸数７２本の原糸を得た。原糸強度は８．６ｃＮ／ｄｔｅｘ、破断伸び率は２０．２％であった。この原糸を用いて実施例１と同様な製織を行った結果、残油率は基布重量に対し０．１１重量％であった。得られた基布について、各種特性測定および評価を行ない、それらの結果を表１に記載した。また、上記製織時の製織性評価も表１に記載した。【００２６】
［実施例８］
ポリアミド６６樹脂を３００℃において溶融紡糸し、冷却しながらアルキル（Ｃ１２〜１６）リン酸アミン塩３重量％及びアルキル（Ｃ１２〜１６）硫酸ナトリウム塩４重量％を含んだ紡糸油剤を糸重量に対し０．８重量％付与し、その後２００℃の熱延伸ロールにて４．９倍に延伸した後、圧縮空気にて交絡を付与することにより、繊度４７０ｄｔｅｘ、単糸数１３６本の原糸を得た。原糸強度は８．５ｃＮ／ｄｔｅｘ、破断伸び率は２１．０％であった。この原糸を用いて実施例１と同様な製織を実施した結果、残油率は基布重量に対し０．１１重量％であった。得られた基布について、各種特性測定および評価を行ない、それらの結果を表１に記載した。また、上記製織時の製織性評価も表１に記載した。【００２７】
［実施例９］
ポリアミド６６樹脂を３００℃において溶融紡糸し、冷却しながらアルキル（Ｃ１２〜１６）リン酸アミン塩０．０５重量％及びアルキル（Ｃ１２〜１６）硫酸ナトリウム塩４重量％を含んだ紡糸油剤を糸重量に対し０．８重量％付与し、その後２００℃の熱延伸ロールにて４．８倍に延伸した後、圧縮空気にて交絡を付与することにより、繊度４７０ｄｔｅｘ、単糸数１３６本の原糸を得た。原糸強度は８．６ｃＮ／ｄｔｅｘ、破断伸び率は２０．５％であった。この原糸を用いて実施例１と同様な製織を行なった。得られた基布について、各種特性測定および評価を行ない、それらの結果を表１に記載した。また、上記製織時の製織性評価も表１に記載した。【００２８】
［実施例１０］
ポリアミド６６樹脂を３００℃において溶融紡糸し、冷却しながらアルキル（Ｃ１２〜１６）リン酸アミン塩０．３重量％及びアルキル（Ｃ１２〜１６）硫酸ナトリウム塩１０重量％を含んだ紡糸油剤を糸重量に対し０．８重量％付与し、その後２００℃の熱延伸ロールにて４．８倍に延伸した後、圧縮空気にて交絡を付与することにより、繊度４７０ｄｔｅｘ、単糸数１３６本の原糸を得た。原糸強度は８．６ｃＮ／ｄｔｅｘ、破断伸び率は２０％であった。この原糸を用いて実施例１と同様な製織を実施した結果、残油率は基布重量に対し０．１２重量％であった。得られた基布について、各種特性測定および評価を行ない、それらの結果を表１に記載した。また、上記製織時の製織性評価も表１に記載した。【００２９】
［実施例１１］
ポリアミド６６樹脂を３００℃において溶融紡糸し、冷却しながらアルキル（Ｃ１２〜１６）リン酸アミン塩０．３重量％及びアルキル（Ｃ１２〜１６）硫酸ナトリウム塩２重量％を含んだ紡糸油剤を糸重量に対し０．８重量％付与し、その後２００℃の熱延伸ロールにて４．８倍に延伸した後、圧縮空気にて交絡を付与することにより、繊度４７０ｄｔｅｘ、単糸数１３６本の原糸を得た。原糸強度は８．７ｃＮ／ｄｔｅｘ、破断伸び率は２０．５％であった。この原糸を用いて実施例１と同様な製織を実施した結果、残油率は基布重量に対し０．０８重量％であった。得られた基布について、各種特性測定および評価を行ない、それらの結果を表１に記載した。また、上記製織時の製織性評価も表１に記載した。【００３０】
［実施例１２］
ポリエチレンテレフタレート樹脂を２９０℃において溶融紡糸し、冷却しながらアルキル（Ｃ１２〜１６）リン酸アミン塩０．３重量％及びアルキル（Ｃ１２〜１６）硫酸ナトリウム塩１重量％を含んだ紡糸油剤を糸重量に対し０．８重量％付与し、その後２００℃の熱延伸ロールにて６．０倍に延伸した後、圧縮空気にて交絡を付与することにより、繊度５５０ｄｔｅｘ、単糸数９６本の原糸を得た。原糸強度は７．０ｃＮ／ｄｔｅｘ、破断伸び率は２０％であった。この原糸を用いて実施例１と同様な製織を実施した結果、残油率は基布重量に対し０．０８重量％であった。得られた基布について、各種特性測定および評価を行ない、それらの結果を表１に記載した。また、上記製織時の製織性評価も表１に記載した。【００３１】
【表１】
0005789068.tif 000002
【００３２】
［実施例１３］
ポリアミド６６樹脂を３００℃において溶融紡糸し、冷却しながらアルキル（Ｃ１２〜１６）リン酸アミン塩を含まず、アルキル（Ｃ１２〜１６）硫酸ナトリウム塩のみを４重量％を含んだ紡糸油剤を糸重量に対し０．８重量％付与し、その後２００℃の熱延伸ロールにて４．９倍に延伸した後、圧縮空気にて交絡を付与することにより、繊度４７０ｄｔｅｘ、単糸数１３６本の原糸を得た。原糸強度は８．６ｃＮ／ｄｔｅｘ、破断伸び率は２０．０％であった。この原糸を用いて実施例１と同様な製織を行い、目的の織密度が経緯共に５５本／ｉｎｃｈの織物を得た。この織物の残油量を計測した結果、基布重量に対し０．１重量％であった。得られた基布について、各種特性測定および評価を行ない、それらの結果を表２に記載した。また、上記製織時の製織性評価も表２に記載した。【００３３】
［実施例１４］
ポリアミド６６樹脂を３００℃において溶融紡糸し、冷却しながらアルキル（Ｃ１２〜１６）リン酸アミン塩０．３重量％を含み、アルキル（Ｃ１２〜１６）硫酸ナトリウム塩を含まない紡糸油剤を糸重量に対し０．８重量％付与し、その後２００℃の熱延伸ロールにて４．９倍に延伸した後、圧縮空気にて交絡を付与することにより、繊度４７０ｄｔｅｘ、単糸数１３６本の原糸を得た。原糸強度は８．６ｃＮ／ｄｔｅｘ、破断伸び率は２０．２％であった。この原糸を用いて実施例１と同様な製織を行い、目的の織密度が経緯共に５５本／ｉｎｃｈの織物を得た。この織物の残油量を計測した結果、基布重量に対し０．１重量％であった。得られた基布について、各種特性測定および評価を行ない、それらの結果を表１に記載した。得られた基布について、各種特性測定および評価を行ない、それらの結果を表２に記載した。また、上記製織時の製織性評価も表２に記載した。【００３４】
［実施例１５］
ポリアミド６６樹脂を３００℃において溶融紡糸し、冷却しながらアルキル（Ｃ１２〜１６）リン酸アミン塩及び、アルキル（Ｃ１２〜１６）硫酸ナトリウム塩を含まない紡糸油剤を糸重量に対し０．８重量％付与した以外は、実施例１と同様な方法で紡糸して、繊度４７０ｄｔｅｘ、単糸数１３６本の原糸を得た。原糸強度は８．６ｃＮ／ｄｔｅｘ、破断伸び率は２１．０％であった。この原糸を用いて実施例１と同様な製織を行い、目的の織密度が経緯共に５５本／ｉｎｃｈの織物を得た。この織物の残油量を計測した結果、基布重量に対し０．１１重量％であった。得られた基布について、各種特性測定および評価を行ない、それらの結果を表２に記載した。また、製織時の製織性評価も表２に記載した。【００３５】
［実施例１６］
実施例１の糸条を用い、実施例１と同様な製織を行って基布を得た。これを６０℃の水酸化ナトリウム７．４ｇ／Ｌ水溶液に浸漬後、８０℃のスチーム槽に３０秒通した後、９０℃×１分間の水洗浄を実施し、１００℃の加熱ロールにて７０秒乾燥後、巻き取り、織密度が経緯共に５５本／ｉｎｃｈの織物を得た。この織物の残油量は、基布重量に対し０．０１％であった。得られた基布について、評価を行い、それらの結果を表２に記載した。また、製織時の製織性評価も表２に記載した。【００３６】
［実施例１７］
実施例１の糸条を用い、実施例１と同様な製織を行って基布を得た。これを８０℃の湯浴に２００Ｎの張力下で１８０ｓｅｃ間処理し、加熱ドラムにて１１０℃で４０ｓｅｃ間乾燥を行い、目的の織密度が経緯共に５５本／ｉｎｃｈの織物を得た。この織物の残油量を計測した結果、基布重量に対し０．１１重量％であった。得られた基布について、各種特性測定および評価を行ない、それらの結果を表２に記載した。また、上記製織時の製織性評価も表２に記載した。【００３７】
[実施例１８]
実施例１の糸条を用い、実施例１と同様な製織を行って基布を得た。これを８０℃の湯浴に８００Ｎの張力下で１８０ｓｅｃ間処理し、加熱ドラムにて１１０℃で４０ｓｅｃ間乾燥を行い、目的の織密度が経緯共に５５本／ｉｎｃｈの織物を得た。この織物の残油量を計測した結果、基布重量に対し０．１０重量％であった。得られた基布について、各種特性測定および評価を行ない、それらの結果を表２に記載した。また、上記製織時の製織性評価も表２に記載した。【００３８】
［比較例１］
ポリアミド６６樹脂を３００℃において溶融紡糸し、冷却しながらアルキル（Ｃ１２〜１６）リン酸アミン塩０．３重量％及びアルキル（Ｃ１２〜１６）硫酸ナトリウム塩４重量％を含んだ紡糸油剤を糸重量に対し０．８重量％付与し、その後２００℃の熱延伸ロールにて４．９倍に延伸した後、圧縮空気にて交絡を付与することにより、繊度４７０ｄｔｅｘ、単糸数１３６本の原糸を得た。原糸強度は８．６ｃＮ／ｄｔｅｘ、破断伸び率は２０．０％であった。この原糸を用い、糊付けすることなく豊田自動織機社性ＬＷＴ７１０にて、経糸設定密度４９本／ｉｎｃｈ、緯糸設定密度４８本／ｉｎｃｈ、反幅２３０ｃｍ、経糸張力０．３２ｃＮ／ｄｔｅｘ、織機回転数６００ｒｐｍで平織製織を行った。両耳部分はそれぞれ絡み糸として３３ｄｔｅｘナイロン６６モノフィラメント２本を使用した。また、増し糸として絡み糸の内側に３３ｄｔｅｘナイロン６６モノフィラメント８本を平織で織り込み原料反を得た。その後８０℃の湯浴に４００Ｎの張力下で１８０ｓｅｃ間処理し、加熱ドラムにて１１０℃で４０ｓｅｃ間乾燥を行い、織密度が経緯共に５１本／ｉｎｃｈの目的の織物を得た。この織物の残油量を計測した結果、基布重量に対し０．１重量％であった。得られた基布について、各種特性測定および評価を行ない、それらの結果を表２に記載した。また、上記製織時の製織性評価も表２に記載した。カバーファクターが低く、縫目開きが大きいものであった。【００３９】
［比較例２]
経糸張力を０．１８ｃＮ／ｄｔｅｘとしたことを除いて、実施例１と同様に実施した。得られた基布について、各種特性測定および評価を行ない、それらの結果を表２に記載した。また、上記製織時の製織性評価も表２に記載した。嵩密度が低く、通気度が大きい。【００４０】
［比較例３］
実施例１と同様な糸条を用い、実施例１と同様に製織を実施し、その後、８０℃の湯浴に５０Ｎの張力下で１８０ｓｅｃ間処理し、加熱ドラムにて１１０℃で４０ｓｅｃ間乾燥を行い、目的の織密度が経緯共に５５本／ｉｎｃｈの織物を得た。この織物の残油量を計測した結果、基布重量に対し０．０８重量％であった。得られた基布について、各種特性測定および評価を行ない、それらの結果を表２に記載した。また、上記製織時の製織性評価も表２に記載した。嵩密度が低く、通気度が大きいうえに高温目開きも大きい。【００４１】
［比較例４］
実施例１と同様な糸条を用い、実施例１と同様に製織および湯洗を実施し、その後温度１５０℃、圧力７ＭＰａでカレンダー処理を行い、目的の織密度が経緯共に５５本／ｉｎｃｈの織物を得た。この織物の残油量を計測した結果、基布重量に対し０．１０重量％であった。得られた基布について、各種特性測定および評価を行ない、それらの結果を表２に記載した。また、上記製織時の製織性評価も表２に記載した。嵩密度が著しく高く、通気量が抑えられているが、引裂き強力が劣っている。【００４２】
【表２】
0005789068.tif 000003
表１および表２から分かるように、本発明のものは目開きしにくいが、本発明の範囲外のものは目開きし易い。
【産業上の利用可能性】
【００４３】
本発明のノンコートエアバッグ基布は膨張部と非膨張部の境界部分の目開きが抑制され、かつ柔軟性にも優れているので、産業上の利用価値は極めて大きい。